(57)【要約】【課題】光学用部材として用いたときに表示欠点になることとない外観上均一の品質を備えた光学用フィルムロールを提供すること。【解決手段】二軸延伸ポリエステルフィルムおよびその少なくとも一方の面に設けられた厚み５０〜１５０ｎｍの易接着塗膜からなり、フィルムの配向角の最小値が３０°以上５０°以下である光学用二軸延伸ポリエステルフィルムロールであって、易接着塗膜において塗膜厚みの１５％以上の深さの亀裂がないことを特徴とする光学用二軸延伸ポリエステルフィルムロール。【選択図】なし【特許請求の範囲】
【請求項１】
二軸延伸ポリエステルフィルムおよびその少なくとも一方の面に設けられた厚み５０〜１５０ｎｍの易接着塗膜からなり、フィルムの配向角の最小値が３０°以上５０°以下である光学用二軸延伸ポリエステルフィルムロールであって、易接着塗膜において塗膜厚みの１５％以上の深さの亀裂がないことを特徴とする光学用二軸延伸ポリエステルフィルムロール。
【発明の詳細な説明】
【技術分野】
【０００１】
本発明は、光学用二軸延伸ポリエステルフィルムロールに関する。
【背景技術】
【０００２】
光学用フィルムは、タッチパネルの基材や保護フィルムなど、表示装置の表面に配置される部材として用いられる場合が多い。このため、光学用フィルムは、傷が付くこと防止するためにハードコート層を設けた構成とすることが多い。ハードコート層は一般的に未硬化のハードコート層塗設用の塗液をフィルムに塗布してこれを硬化させるハードコート加工を施すことで設けられる。このハードコート加工の際に、ハードコートに亀裂が発生しやすく、この亀裂は、タッチパネルや保護フィルムとして表示装置として用いたときに、表示品質を低下させることになる。
【０００３】
ポリエステルフィルムにハードコート加工を施す際、ポリエステルフィルムの表面には、下地層としての易接着塗膜を予め設ける必要があり、この塗膜がなければハードコート層とポリエステルフィルムとの密着性を得ることができない。この易接着塗膜は、主にポリエステルで構成される。この層をポリエステルフィルムに設けるためには、ポリエステルをエマルションとして水中に分散させ、これをフィルムに塗布する方法が用いられる。
【先行技術文献】
【特許文献】
【０００４】
【特許文献１】特開２００５−９２２２６号公報
【特許文献２】特開２００５−３２９７２０号公報
【発明の概要】
【発明が解決しようとする課題】
【０００５】
しかし、ポリエステル樹脂のエマルジョンをポリエステルフィルムに塗布し、逐次二軸延伸したのでは、塗布後の乾燥工程および逐次二軸延伸工程において易接着塗膜に亀裂が入り、光学用ポリエステルフィルムとしての外観が悪くなる。
【０００６】
本発明は、ハードコート塗設のための易接着塗膜の亀裂を低減した、光学用部材として用いたときに表示欠点になることのない、外観上均一の品質を備える光学用二軸延伸ポリエステルフィルムロールを提供することを課題とする。
【課題を解決するための手段】
【０００７】
すなわち本発明は、二軸延伸ポリエステルフィルムおよびその少なくとも一方の面に設けられた厚み５０〜１５０ｎｍの易接着塗膜からなり、フィルムの配向角の最小値が３０°以上５０°以下である光学用二軸延伸ポリエステルフィルムロールであって、易接着塗膜において塗膜厚みの１５％以上の深さの亀裂がないことを特徴とする光学用二軸延伸ポリエステルフィルムロールである。
【発明の効果】
【０００８】
本発明によれば、ハードコート塗設のための易接着塗膜の亀裂を低減した、光学用部材として用いたときに表示欠点になることのない、外観上均一の品質を備える光学用二軸延伸ポリエステルフィルムロールを提供することができる。
【発明を実施するための形態】
【０００９】
以下、本発明を詳細に説明する。
【００１０】
［二軸延伸ポリエステルフィルム］
本発明における二軸延伸ポリエステルフィルムは、二軸延伸された熱可塑性飽和ポリエステルフィルムである。熱可塑性ポリエステルとしては、ポリエチレンテレフタレートが好ましい。本発明におけるポリエチレンテレフタレートは、エチレンテレフタレート単位を、全繰返し単位を基準に９５％以上、好ましくは９８％以上の繰り返し単位としてなるポリエステルである。これは、ホモポリマーであってもよく、共重合ポリマーであってもよい。共重合ポリマーである場合、共重合成分として、例えば、イソフタル酸、ナフタレンジカルボン酸、ジエチレングリコールを用いることができる。ポリエチレンテレフタレートとして最も好ましいものは、ポリエチレンテレフタレートホモポリマーである。
光学用フィルムとしての機械的特性を得るために、二軸延伸ポリエステルフィルムの厚みは、好ましくは３０〜２５０μｍ、さらに好ましくは７０〜２２５μｍである。
【００１１】
［易接着塗膜］
本発明における光学用フィルムは、二軸延伸ポリエステルフィルムの片面または両面に易接着塗膜を備える。
この易接着塗膜は、そのうえにハードコート層を設けるときに下地層として機能する層である。易接着塗膜の厚みは５０〜１５０ｎｍ、好ましくは７５〜１２５ｎｍである。易接着塗膜の厚みがこの範囲にあることで、光学用フィルムのうえにハードコート層を設けたときに良好な密着性を、干渉斑を発生させることなく得ることができる。
易接着塗膜は、水溶性樹脂からなり、好ましくは水溶性樹脂および架橋剤からなる。
【００１２】
［水溶性樹脂］
易接着塗膜の水溶性樹脂は、易接着塗膜の上にハードコート層を設ける場合にハードコート層との良好な接着性を得る観点から、ポリエステル樹脂およびオキサゾリン基とポリアルキレンオキシド鎖とを有するアクリル樹脂の混合物であることが好ましい。
この水溶性樹脂は、水に可溶性または分散性のものであり、多少の有機溶剤を含有してもよい。水溶性樹脂の成分であるポリエステル樹脂のガラス転移点は、好ましくは４０〜１００℃、さらに好ましくは６０〜８０℃である。この範囲であれば、優れた接着性、耐傷性、耐ブロッキング性および塗布外観を得ることができる。
【００１３】
水溶性樹脂の成分であるポリエステル樹脂は、水溶性樹脂の合計重量を基準として、好ましくは７０〜９７重量％、さらに好ましくは７５〜９５重量％含有される。水溶性樹脂の成分のオキサゾリン基とポリアルキレンオキシド鎖とを有するアクリル樹脂は、水溶性樹脂の合計重量を基準として好ましくは３〜３０重量％、さらに好ましくは５〜２５重量％含有される。水溶性樹脂がこの組成であることで、ハードコート層を設けたときに、ポリエステルフィルムとハードコート層との良好な接着性を得ることができる。
【００１４】
［架橋剤］
易接着塗膜は、架橋剤を含有することが好ましく、架橋剤が含有される場合、易接着塗膜の固形分重量を基準に、好ましくは０．１〜３０重量％、さらに好ましくは１０〜２５重量％の量が含有される。この範囲で含有されることで、易接着塗膜の凝集力と接着性を得ることができる。
易接着塗膜に架橋剤を用いる場合、架橋剤としては、エポキシ、オキサゾリン、メラミン、イソシアネートのいずれか一種または二種以上を用いる。
【００１５】
エポキシ架橋剤は、ポリエポキシ化合物、ジエポキシ化合物、モノエポキシ化合物、グリシジルアミン化合物等が挙げられ、ポリエポキシ化合物としては、例えば、ソルビトールポリグリシジルエーテル、ポリグリセロールポリグリシジルエーテル、ペンタエリスリトールポリグリシジルエーテル、ジグリセロールポリグリシジルエーテル、トリス（２−グリシジルオキシエチル）シアヌレート、グリセロールポリグリシジルエーテル、トリメチロールプロパンポリグリシジルエーテル、ジエポキシ化合物としては、例えば、ネオペンチルグリコールジグリシジルエーテル、１，６−ヘキサンジオールジグリシジルエーテル、レゾルシンジグリシジルエーテル、エチレングリコールジグリシジルエーテル、ポリエチレングリコールジグリシジルエーテル、プロピレングリコールジグリシジルエーテル、ポリプロピレングリコールジグリシジルエーテル、ポリテトラメチレングリコールジグリシジルエーテル、モノエポキシ化合物としては、例えば、アリルグリシジルエーテル、２−エチルヘキシルグリシジルエーテル、フェニルグリシジルエーテル、グリシジルアミン化合物としては、例えばＮ，Ｎ，Ｎ’，Ｎ’，−テトラグリシジル−ｍ−キシリレンジアミン、１，３−ビス（Ｎ，Ｎ−ジグリシジルアミノ）シクロヘキサンが挙げられる。
【００１６】
オキサゾリン架橋剤は、オキサゾリン基を含有する重合体が好ましい。付加重合性オキサゾリン基含有モノマー単独もしくは他のモノマーとの重合によって作成できる。付加重合性オキサゾリン基含有モノマーは、２−ビニル−２−オキサゾリン、２−ビニル−４−メチル−２−オキサゾリン、２−ビニル−５−メチル−２−オキサゾリン、２−イソプロペニル−２−オキサゾリン、２−イソプロペニル−４−メチル−２−オキサゾリン、２−イソプロペニル−５−エチル−２−オキサゾリン等を挙げることができ、これらの１種または２種以上の混合物を使用することができる。これらの中でも２−イソプロペニル−２−オキサゾリンが工業的にも入手しやすく好適である。他のモノマーは、付加重合性オキサゾリン基含有モノマーと共重合可能なモノマーであればよく、例えばアルキルアクリレート、アルキルメタクリレート（アルキル基としては、メチル基、エチル基、ｎ−プロピル基、イソプロピル基、ｎ−ブチル基、イソブチル基、ｔ−ブチル基、２ーエチルヘキシル基、シクロヘキシル基）等のア（メタ）クリル酸エステル類；アクリル酸、メタクリル酸、イタコン酸、マレイン酸、フマール酸、クロトン酸、スチレンスルホン酸およびその塩（ナトリウム塩、カリウム塩、アンモニウム塩、第三級アミン塩等）等の不飽和カルボン酸類；アクリロニトリル、メタクリロニトリル等の不飽和ニトリル類；アクリルアミド、メタクリルアミド、Ｎ−アルキルアクリルアミド、Ｎ−アルキルメタクリルアミド、Ｎ、Ｎ−ジアルキルアクリルアミド、Ｎ、Ｎ−ジアルキルメタクリレート（アルキル基としては、メチル基、エチル基、ｎ−プロピル基、イソプロピル基、ｎ−ブチル基、イソブチル基、ｔ−ブチル基、２−エチルヘキシル基、シクロヘキシル基等）等の不飽和アミド類；酢酸ビニル、プロピオン酸ビニル、アクリル酸、メタクリル酸のエステル部にポリアルキレンオキシドを付加させたもの等のビニルエステル類；メチルビニルエーテル、エチルビニルエーテル等のビニルエーテル類；エチレン、プロピレン等のα−オレフィン類；塩化ビニル、塩化ビニリデン、フッ化ビニル等の含ハロゲンα、β−不飽和モノマー類；スチレン、α−メチルスチレン、等のα、β−不飽和芳香族モノマー等を挙げることができ、これらの１種または２種以上のモノマーを使用することができる。
【００１７】
メラミン架橋剤は、メラミンとホルムアルデヒドを縮合して得られるメチロールメラミン誘導体に低級アルコールとしてメチルアルコール、エチルアルコール、イソプロピルアルコール等を反応させてエーテル化した化合物およびそれらの混合物が好ましい。メチロールメラミン誘導体としては、例えば、モノメチロールメラミン、ジメチロールメラミン、トリメチロールメラミン、テトラメチロールメラミン、ペンタメチロールメラミン、ヘキサメチロールメラミン等が挙げられる。
【００１８】
イソシアネート架橋剤は、例えば、トリレンジイソシアネート、ジフェニルメタン−４，４´−ジイソシアネート、メタキシリレンジイソシアネート、ヘキサメチレン−１，６−ジイソシアネート、トリレンジイソシアネートとヘキサントリオールの付加物、トリレンジイソシアネートとトリメチロールプロパンの付加物、ポリオール変性ジフェニルメタン−４、４´−ジイソシアネート、カルボジイミド変性ジフェニルメタン−４，４´−ジイソシアネート、イソホロンジイソシアネート、１，５−ナフタレンジイソシアネート、３，３´−ビトリレン−４，４´ジイソシアネート、３，３´ジメチルジフェニルメタン−４，４´−ジイソシアネート、メタフェニレンジイソシアネート等が挙げられる。
架橋剤として、オキサゾリン架橋剤が取り扱いやすさや塗布液のポットライフの点から好ましい。
【００１９】
[易接着塗膜の亀裂]
本発明の光学用フィルムロールは、易接着塗膜において塗膜厚みの１５％以上の深さの亀裂がない。塗膜において塗膜厚みの１５％以上の深さの亀裂があると、光学用フィルムとしての外観が悪くなり、表示品質が低下する。
【００２０】
［配向角の最小値］
本発明の光学用フィルムロールは、フィルムの配向角の最小値が３０〜５０°である。この配向角は、製膜されたフィルムをロール状に巻き取ったフィルムロールにおいて、フィルムの巾方向を基準線０°としたときに、フィルムの配向が基準線となす角である。すなわち、本発明ではフィルムの巾方向における配向角の最小値が３０〜５０°である。
【００２１】
本発明の光学用フィルムを製造するためには、光学用途に適するようにキズをつけることなく製造することが必要であり、同時二軸延伸法で延伸する必要がある。同時二軸延伸法で得られる二軸延伸フィルムは、逐次二軸延伸法で得られる二軸延伸フィルムに比べて配向角が高く、フィルムの巾方向における配向角の最大値が３０〜５０°を示す。
【００２２】
［製造方法］
ポリエステルフィルムを製造するには、縦延伸倍率と横延伸倍率の差を低くして延伸する必要があり、この延伸を同時二軸延伸法で行う。ポリエチレンテレフタレートフィルムを例に説明すると、ポリエチレンテレフタレートを溶融し、シート状に押出し、冷却ドラムで冷却して未延伸フィルムとし、該未延伸フィルムに易接着塗膜の成分を含有する塗液をロールコーターで塗布し、同時二軸延伸機で延伸した後に、熱固定・熱弛緩処理することにより、易接着塗膜を硬化させて得ることができる。
【００２３】
具体的には、ポリエチレンテレフタレートを、Ｔｍ＋１０℃ないしＴｍ＋３０℃（ただし、Ｔｍはポリエチレンテレフタレートの融点）の温度で溶融し、押出して未延伸フィルムとし、該未延伸フィルムに易接着塗膜を配向結晶化後に厚みが好ましくは５０〜１５０ｎｍ、さらに好ましくは７５〜１２５ｎｍとなるように塗布し、好ましくは１００℃〜１３０℃の温度の熱風を１５〜２５ｍ／ｍｉｎの風速で３０秒乾燥させた。易接着塗膜付の未延伸フィルムを同時に二軸方向にＴｇないしＴｇ＋１０℃の温度（ただし、Ｔｇはポリエチレンテレフタレートのガラス転移温度）で縦方向に３．０〜４．０倍、横方向に３．０〜４．０倍で延伸することで二軸延伸フィルムとするのが好ましい。その後さらに、得られたフィルムを（Ｔｇ＋６０）〜Ｔｍの温度で熱固定する。例えば、ポリエチレンテレフタレートフイルムについては２１０〜２４０℃の範囲内の温度で、１〜６０秒の時間熱固定処理するのが好ましい。
【実施例】
【００２４】
以下、実施例により本発明を具体的に説明する。
フィルムの評価は以下の方法で行った。易接着塗膜成分の調製は以下の方法で行った。
【００２５】
（１）易接着塗膜の厚み
フィルムを小さく切り出し、エポキシ樹脂で包埋させ、ミクロトームで５０ｎｍ厚みにフィルム断面を薄切りした。これを２％オスミウム酸で６０℃、２時間かけて染色した。染色されたフィルムの断面を透過電子顕微鏡（（株）トプコン製ＬＥＭ−２０００型）３００００倍で観察し、塗膜厚みを測定した。
【００２６】
（２）易接着塗膜の亀裂の有無
横１ｍ縦２０ｍの大きさのサンプルフィルムに暗室にてハロゲンライトの光を照射して反射させ目視にて易接着塗膜の亀裂の有無を判定した。亀裂がある場合は亀裂部分を含む縦５ｍｍ横２ｍｍのフィルムサンプルを切り出し、エポキシ樹脂で包埋させ、ミクロトームで５０ｎｍ厚みにフィルム断面を薄切りした。これを２％オスミウム酸で６０℃、２時間かけて染色した。染色されたフィルムの断面を透過電子顕微鏡（（株）トプコン製ＬＥＭ−２０００型）で３００００倍で観察して亀裂の深さを測定した。亀裂の深さが塗膜厚みの１５％以上の亀裂である場合を亀裂ありと評価した。
【００２７】
（３）フィルムの厚み
電子マイクロメータ（アンリツ（株）製Ｋ−３１２Ａ型）を用いて針圧３０ｇにてフィルム厚みを測定した。
【００２８】
（４）フィルムの配向角
フィルムを幅方向のセンターから５０ｍｍピッチでエッジ方向にサンプリングした後、全サンプルについて偏光顕微鏡を用いてＴＤ方向を角度０度としてサンプルを時計周り並びに反時計周りの方向に回転させて、各方向にて初めに消光する角度を測定した。その測定角度のうち小さい角度を配向角とした。
【００２９】
（５）反射率振幅  
ハードコート層を形成したポリエステルフィルムの反対面を黒色マジックで塗りつぶし、反対面の反射光を無くし、分光光度計（島津製作所製ＵＶ−３１０１ＰＣ）を用いて、分光反射率を測定した。波長５００ｎｍ〜６００での反射率を測定し、その反射率の振幅を下記の基準で評価した。なお、測定された反射率の振幅が大きいほど干渉斑が発生し、ディスプレイとしての視認性が低下する。  
◎：          反射率振幅≦０．５％  ……  極めて良好  
○：０．５％＜反射率振幅≦１．０％  ……  良好  
×：１．０％＜反射率振幅            ……  不良    
【００３０】
（６）塗液の成分の用意
易接着塗膜を形成するために用いる塗液の成分として、下記の成分の用意した。
【００３１】
（あ）水溶性ポリエステル１の調製
水溶性ポリエステル１は、酸成分がテレフタル酸９５モル％／５−ナトリウムスルホイソフタル酸５モル％、グリコール成分がエチレングリコール９０モル％／ジエチレングリコール１０モル％で構成されている（Ｔｇ＝７２℃、平均分子量１６０００）。なお、水溶性ポリエステル１は下記の通りに製造した。テレフタル酸ジメチル５６部、５−ナトリウムスルホイソフタル酸ジメチル５部、エチレングリコール３６部、ジエチレングリコール３部を反応器に仕込み、これにテトラブトキシチタン０．０５部を添加して窒素雰囲気下で温度を２３０℃にコントロールして加熱し、生成するメタノールを留去させてエステル交換反応を行った。次いで攪拌器のモータートルクの高い重合釜で反応系の温度を徐々に２５５℃まで上昇させ系内を１ｍｍＨｇの減圧にして重縮合反応を行い、固有粘度が０．５７の水溶性ポリエステル１を得た。このポリエステル２５部をテトラヒドロフラン７５部に溶解させ、得られた溶液に１００００回転／分の高速攪拌下で水７５部を滴下して乳白色の分散体を得、次いでこの分散体を２０ｍｍＨｇの減圧下で蒸留し、テトラヒドロフランを留去した。水溶性ポリエステル１の水分散体を得た。
【００３２】
（い）水溶性ポリエステル２の調製
水溶性ポリエステル２は、酸成分が２，６−ナフタレンジカルボン酸７５モル％／イソフタル酸２０モル％／５−ナトリウムスルホイソフタル酸５モル％、グリコール成分がエチレングリコール９０モル％／ジエチレングリコール１０モル％で構成されている（Ｔｇ＝８０℃、平均分子量１５０００）。なお、水溶性ポリエステル２は、下記の通り製造した。すなわち、２，６−ナフタレンジカルボン酸ジメチル５１部、イソフタル酸ジメチル１１部、５−ナトリウムスルホイソフタル酸ジメチル４部、エチレングリコール３１部、ジエチレングリコール２部を反応器に仕込み、これにテトラブトキシチタン０．０５部を添加して窒素雰囲気下で温度を２３０℃にコントロールして加熱し、生成するメタノールを留去させてエステル交換反応を行った。次いで攪拌器のモータートルクの高い重合釜で反応系の温度を徐々に２５５℃まで上昇させ系内を１ｍｍＨｇの減圧にして重縮合反応を行い、固有粘度が０．５６の水溶性ポリエステル２を得た。このポリエステル２５部をテトラヒドロフラン７５部に溶解させ、得られた溶液に１００００回転／分の高速攪拌下で水７５部を滴下して乳白色の分散体を得、次いでこの分散体を２０ｍｍＨｇの減圧下で蒸留し、テトラヒドロフランを留去した。水溶性ポリエステル２の水分散体を得た。
【００３３】
（う）架橋剤の調製
この架橋剤は、メチルメタクリレート３０モル％／２−イソプロペニル−２−オキサゾリン３０モル％／ポリエチレンオキシド（ｎ＝１０）メタクリレート１０モル％／アクリルアミド３０モル％で構成されている（Ｔｇ＝５０℃）。なお、特開昭６３−３７１６７号公報の製造例１〜３に記載の方法に準じて下記の通り製造した。すなわち、四つ口フラスコに、イオン交換水３０２部を仕込んで窒素気流中で６０℃まで昇温させ、次いで重合開始剤として過硫酸アンモニウム０．５部、亜硝酸水素ナトリウム０．２部を添加し、さらにモノマー類である、メタクリル酸メチル２３．３部、２−イソプロペニル−２−オキサゾリン２２．６部、ポリエチレンオキシド（ｎ＝１０）メタクリル酸４０．７部、アクリルアミド１３．３部の混合物を３時間にわたり、液温が６０〜７０℃になるよう調整しながら滴下した。滴下終了後も同温度範囲に２時間保持しつつ、撹拌下に反応を継続させ、次いで冷却して固形分が２５％の水分散体を得た。
【００３４】
（え）微粒子
シリカフィラー（平均粒径８０ｎｍ）（触媒化成工業社製 商品名カタロイドＳＩ−８０Ｐ）
【００３５】
（お）界面活性剤
ライオン社製ノニオン界面活性剤ライオノールＬ−９５０
【００３６】
［実施例１〜４  比較例１〜８］
溶融ポリエチレンテレフタレート（［η］＝０．６3ｄｌ／ｇ、Ｔｇ＝７８℃）をダイより押出し、常法により冷却ドラムで冷却して未延伸フィルムとし、次いでその両面に表１に示す組成からなる塗剤の濃度１０％の水性塗液をロールコーターで均一に塗布した。
次いで、この塗布フィルムを引き続いて表１に示す温度で２０ｍ／ｍｉｎの風速で２０秒乾燥し、同時二軸延伸機において１２０℃で縦方向において３．２倍、横方向において３．７倍で縦横方向を同時に延伸し、２２０℃で熱固定し、１４０〜１９０℃の冷却区間で製膜速度を１．３％遅くして縦方向に熱弛緩し、同時に横方向のレール巾を１．７％狭くして、１．７％横方向に弛緩することにより、厚さ１２５μｍ、巾５ｍ、長さ２２００ｍの光学用ポリエステルフィルムマスターロールを得た。このマスターロールを巾１ｍかつ４分割でスリット加工し、巾１ｍ、長さ２０００ｍの光学用二軸延伸ポリエステルフィルムロールを得た。
得られた光学用二軸延伸ポリエステルフィルムロールに、以下の組成からなるＵＶ硬化組成物をロールコーターを用いて、硬化後の膜厚が５μｍとなるように均一に塗布した。その後、８０Ｗ／ｃｍの強度を有する高圧水銀灯で３０秒間紫外線を照射して硬化させ、ハードコート層を形成した。
【００３７】
［ＵＶ硬化組成物］
ペンタエリスリトールアクリレート          ：４５重量％
Ｎ−メチロールアクリルアミド              ：４０重量％
Ｎ−ビニルピロリドン                      ：１０重量％
１−ヒドロキシシクロヘキシルフェニルケトン：  ５重量％
【００３８】
【表１】
2011189623.tif 000002
【００３９】
【表２】
2011189623.tif 000003
【産業上の利用可能性】
【００４０】
本発明の光学用フィルムロールは、易接着塗膜のうえにハードコート層を設け、必要に応じて透明導電層や粘着層を設け製品サイズに裁断することで、タッチパネルの基材フィルムや保護フィルムとして用いることができる。